(57)【要約】  生体組織を挟持するための一対の保持部材を備えた挟持部を有し、上記挟持部で標的生体組織を挟持するとともに、挟持した標的生体組織を加熱して処理する医療用デバイスに用いられ、少なくとも一方の上記保持部材における上記標的生体組織との接触部位に熱を伝導するための熱伝導性シートであって、シリコーンの架橋物及び熱伝導性フィラーを含有し、厚さ方向における圧縮応力とひずみ量とを２００℃で測定し、得られた測定値に基づいて取得した応力−ひずみ曲線において、上記圧縮応力が１ＭＰａ以下の領域に変曲点が検出されない、熱伝導性シート。
2019189626.tif 000002
【特許請求の範囲】
【請求項１】
生体組織を挟持するための一対の保持部材を備えた挟持部を有し、前記挟持部で標的生体組織を挟持するとともに、挟持した標的生体組織を加熱して処理する医療用デバイスに用いられ、少なくとも一方の前記保持部材における前記標的生体組織との接触部位に熱を伝導するための熱伝導性シートであって、
シリコーンの架橋物及び熱伝導性フィラーを含有し、
厚さ方向における圧縮応力とひずみ量とを２００℃で測定し、得られた測定値に基づいて取得した応力−ひずみ曲線において、前記圧縮応力が１ＭＰａ以下の領域に変曲点が検出されない、熱伝導性シート。
【請求項２】
前記熱伝導性フィラーの配合量は、５０〜７０体積％である、請求項１に記載の熱伝導性シート。
【請求項３】
更に、未架橋のシリコーンを含有する請求項１又は２に記載の熱伝導性シート。
【請求項４】
シリコーン、過酸化物及び熱伝導性フィラーを含有し、前記シリコーンの全量に対する前記過酸化物の配合量が０．３〜１．０重量％であるシリコーン系組成物の架橋物からなる、請求項１〜３のいずれかに記載の熱伝導性シート。
【請求項５】
請求項１〜４のいずれかに記載の熱伝導性シートを製造する方法であって、
（ａ）シリコーン、過酸化物及び熱伝導性フィラーを含有するシリコーン系組成物を調製する工程、
（ｂ）調製したシリコーン系組成物を成形する工程、及び、
（ｃ）成形されたシリコーン系組成物を架橋し、その後、シート状にスライス加工する工程、
を行う熱伝導性シートの製造方法。
【請求項６】
生体組織を挟持するための一対の保持部材を備えた挟持部を有し、前記挟持部で標的生体組織を挟持するとともに、挟持した標的生体組織を加熱して処理する医療用デバイスにおいて、少なくとも一方の前記保持部材における前記標的生体組織との接触部位に熱を伝導するために用いる熱伝導性シートの使用方法であって、
前記熱伝導性シートは、請求項１〜４のいずれかに記載の熱伝導性シートである、方法。
【発明の詳細な説明】
【技術分野】
【０００１】
本発明は、医療用デバイスに用いられる熱伝導性シート、熱伝導性シートの製造方法、及び、熱伝導性シートの使用方法に関する。
【背景技術】
【０００２】
生体組織を外科的に処置するための医療用デバイスとして、熱エネルギーを用いて生体組織を治療する医療用デバイスが知られている。
例えば、特許文献１では、通電により発熱する電気抵抗パターン（発熱パターン）と、上記電気抵抗パターンからの熱を生体組織に伝達する伝熱板と、上記電気抵抗パターンと上記伝熱板との間に介装された熱伝導性の接着シートと、を含む治療用エネルギー付与構造を備え、一対の伝熱板で生体組織を挟持しつつ、当該生体組織に熱エネルギーを供給することができるように構成された医療用デバイスが提案されている。
特許文献１に記載された医療用デバイスは、電気抵抗パターンが発する熱を熱伝導性の接着シートを介して伝熱板に伝達し、この伝熱板によって標的生体組織に熱エネルギーを供給し（標的生体組織を加熱し）、当該標的生体組織に処置を施す。【０００３】
特許文献１に記載された医療用デバイスにおいて、接着シートは熱伝導性及び絶縁性を有する部材である。上記接着シートは、例えば、アルミナ、窒化ホウ素、グラファイト、アルミニウム等を材質とする熱伝導性フィラーをエポキシ樹脂やポリウレタン等の樹脂と混合し、形成してなるものが使用されている。
【先行技術文献】
【特許文献】
【０００４】
【特許文献１】国際公開第２０１６／１６６８１７号
【発明の概要】
【発明が解決しようとする課題】
【０００５】
特許文献１に記載された医療用デバイスでは、一対の伝熱板で標的生体組織を挟持しつつ、当該標的生体組織を加熱する。そのため、上記医療用デバイスを構成する熱伝導性の接着シートは、熱伝導性に優れることは勿論のこと、耐熱性に優れることも求められる。
更に、上記医療用デバイスは、生体組織を挟持する必要があり、生体組織を挟持した際には上記接着シートに厚さ方向から荷重が掛かるのが一般的である。また、上記医療用デバイスは、繰り返し使用される（生体組織の挟持と解放とが繰り返される）のが通常である。
従って、上記医療用デバイスに用いられる熱伝導性シートは、繰り返し使用しても上記接着シートの厚さ方向に掛かる荷重によって塑性変形しないことが求められている。上記接着シートが塑性変形した場合、電気抵抗パターンと伝熱板との間の熱伝導性が低下することがある。【０００６】
本発明者らはこのような状況のもと、熱伝導性及び耐熱性に優れ、厚さ方向に掛かる所定の荷重によって塑性変形しない熱伝導性シートであれば、医療用デバイス用の熱伝導性シートとして極めて好適であることを見出し、本発明を完成した。
【課題を解決するための手段】
【０００７】
（１）本発明の熱伝導性シートは、生体組織を挟持するための一対の保持部材を備えた挟持部を有し、上記挟持部で標的生体組織を挟持するとともに、挟持した標的生体組織を加熱して処理する医療用デバイスに用いられ、少なくとも一方の上記保持部材における上記標的生体組織との接触部位に熱を伝導するための熱伝導性シートであって、
シリコーンの架橋物及び熱伝導性フィラーを含有し、
厚さ方向における圧縮応力とひずみ量とを２００℃で測定し、得られた測定値に基づいて取得した応力−ひずみ曲線において、上記圧縮応力が１ＭＰａ以下の領域に変曲点が検出されない、熱伝導性シートである。【０００８】
本発明の熱伝導性シートは、２００℃で測定した応力−ひずみ曲線（以下、Ｓ−Ｓ曲線ともいう）において、圧縮応力が１ＭＰａ以下の領域に変曲点が検出されないことを特徴の１つとする。
この特徴は、上記熱伝導性シートにおいて厚さ方向に掛かる荷重が１ＭＰａ以下の場合、上記熱伝導性シートが厚さ方向に塑性変形しないことを意味する。
ここで、上記熱伝導性シートの使用態様、即ち、上記熱伝導性シートが、生体組織を挟持するための一対の保持部材を備えた挟持部を有し、上記挟持部で標的生体組織を挟持するとともに、挟持した標的生体組織を加熱して処理する医療用デバイスにおいて、上記保持部材における上記標的生体組織との接触部位に熱を伝導するためのシートであることを考慮すると、２００℃に加熱された状態において、厚さ方向に掛かる荷重が１ＭＰａ以下で塑性変形しなければ、多く場合、上記熱伝導性シートは塑性変形することがなく、繰り返し使用することができる。
そのため、上記熱伝導性シートを用いた上記医療用デバイスは、長期間に亘って、高い信頼性で使用することができる。【０００９】
本発明において、応力−ひずみ曲線における変曲点とは、縦軸を厚さ方向の圧縮応力、横軸をひずみ量として応力−ひずみ曲線を描画した際に、描画された曲線において曲がる方向が変わる点のことをいう。
また、上記応力−ひずみ曲線を描画した際に、当該応力−ひずみ曲線が滑らかな曲線とならなかった場合（例えば、後述する比較例１で取得した図７Ｃに示す応力−ひずみ曲線参照）には、応力−ひずみ曲線を滑らかな曲線に近似した後、変曲点を検出しても良い。【００１０】
（２）上記熱伝導性シートにおいて、上記熱伝導性フィラーの配合量は、５０〜７０体積％であることが好ましい。
（３）上記熱伝導性シートは、更に、未架橋のシリコーンを含有することが好ましい。
（４）上記熱伝導性シートは、シリコーン、過酸化物及び熱伝導性フィラーを含有し、上記シリコーンの全量に対する上記過酸化物の配合量が０．３〜１．０重量％であるシリコーン系組成物の架橋物からなることが好ましい。
これらの場合、２００℃で測定したＳ−Ｓ曲線（以下、Ｓ−Ｓ曲線（２００℃）ともいう）において、変曲点が検出されないか、又は変曲点が検出される圧縮応力が更に高くなりやすく、厚さ方向に荷重が掛かった際により変形しにくい熱伝導性シートとなる。【００１１】
（５）本発明の熱伝導性シートの製造方法は、上記（１）〜（４）の熱伝導性シートを製造する方法であって、
（ａ）シリコーン、過酸化物及び熱伝導性フィラーを含有するシリコーン系組成物を調製する工程、
（ｂ）調製したシリコーン系組成物を成形する工程、及び、
（ｃ）成形されたシリコーン系組成物を架橋し、その後、シート状にスライス加工する工程、を行う。
本発明の製造方法によれば、本発明の熱伝導性シートを好適に製造することができる。【００１２】
（６）本発明の熱伝導性シートの使用方法は、生体組織を挟持するための一対の保持部材を備えた挟持部を有し、上記挟持部で標的生体組織を挟持するとともに、挟持した標的生体組織を加熱して処理する医療用デバイスにおいて、少なくとも一方の上記保持部材における上記標的生体組織との接触部位に熱を伝導するために用いる熱伝導性シートの使用方法であって、
上記熱伝導性シートが本発明の熱伝導性シートである。
このような熱伝導シートの使用方法も本発明の１つである。
【発明の効果】
【００１３】
本発明によれば、生体組織を挟持するための一対の保持部材を備えた挟持部を有し、上記挟持部で標的生体組織を挟持するとともに、挟持した標的生体組織を加熱して処理する医療用デバイスにおいて、上記保持部材における上記標的生体組織との接触部位に熱を伝導するために用いる熱伝導性シートを提供することができる。
【図面の簡単な説明】
【００１４】
【図１】本発明の実施形態に係る熱伝導性シートを使用する医療用デバイスの一例を模式的に示す図である。
【図２】図１に示した医療用デバイスの先端部の拡大図である。
【図３】図２に示した医療用デバイスの先端部の一部のＡ−Ａ線断面図である。
【図４Ａ】本発明の実施形態に係る熱伝導性シートの一例を模式的に示す斜視図である。
【図４Ｂ】図４ＡのＢ−Ｂ線断面における部分拡大図である。
【図５】本発明の実施形態に係る熱伝導性シートの製造で使用する押出機の要部を模式的に示す図である。
【図６Ａ】実施例１で作製した熱伝導性シートのＳ−Ｓ曲線であって、２３℃で測定したＳ−Ｓ曲線である。
【図６Ｂ】実施例１で作製した熱伝導性シートのＳ−Ｓ曲線であって、１００℃で測定したＳ−Ｓ曲線である。
【図６Ｃ】実施例１で作製した熱伝導性シートのＳ−Ｓ曲線であって、２００℃で測定したＳ−Ｓ曲線である。
【図７Ａ】比較例１で作製した熱伝導性シートのＳ−Ｓ曲線であって、２３℃で測定したＳ−Ｓ曲線である。
【図７Ｂ】比較例１で作製した熱伝導性シートのＳ−Ｓ曲線であって、（ｂ）は１００℃で測定したＳ−Ｓ曲線である。
【図７Ｃ】比較例１で作製した熱伝導性シートのＳ−Ｓ曲線であって、（ｃ）は２００℃で測定したＳ−Ｓ曲線である。
【発明を実施するための形態】
【００１５】
以下、本発明の実施の形態について、図面を参照しながら説明する。
まずは、図１〜３を参照しながら、本発明の実施形態に係る熱伝導性シートが用いられる医療用デバイスの一例について説明する。
図１は、本発明の実施形態に係る熱伝導性シートを使用する医療用デバイスの一例を模式的に示す図である。図２は、図１に示した医療用デバイスの先端部の拡大図である。図３は、図２に示した医療用デバイスの先端部の一部のＡ−Ａ線断面図である。
【００１６】
医療用デバイス１は、処置対象である生体組織に熱エネルギーを付与し、当該生体組織を処置（例えば、接合（又は吻合）、切離、凝固など）するものである。
医療用デバイス１は、図１に示すように、処置装置２と、制御装置３とフットスイッチ４とを備える。
【００１７】
処置装置２は、例えば、腹壁を通して生体組織に処置を行うためのリニアタイプの外科医療用処置具である。この処置装置２は、図１に示すように、ハンドル５と、シャフト６ と、挟持部７とを備える。
ハンドル５は、術者が把持する部分である。ハンドル５には、操作ノブ５ａが設けられている。
シャフト６は、略円筒形状を有し、一端がハンドル５に接続されている。また、シャフト６の他端には、挟持部７が取り付けられている。そして、シャフト６の内部には、術者による操作ノブ５ａの操作に応じて、挟持部７を構成する保持部材８Ａ、８Ｂを開閉させる開閉機構（図示せず）が設けられている。また、シャフト６の内部には、制御装置３に接続された電気ケーブル１９がハンドル５を介して一端側から他端側まで配設されている。
【００１８】
図１、２に示す挟持部７は、生体組織を挟持して、当該生体組織を処置する部分である。挟持部７は、一対の保持部材８Ａ、８Ｂを備える。一対の保持部材８Ａ、８Ｂは、矢印Ｒ（図２参照）方向に開閉可能にシャフト６の他端に軸支されている。一対の保持部材８Ａ、８Ｂは、術者による操作ノブ５ａの操作に応じて開閉し、一対の保持部材８Ａ、８Ｂが閉鎖することによって生体組織を挟持する。
各保持部材８Ａ、８Ｂは、挟持した生体組織に熱エネルギーを付与する（生体組織を加熱する）ことができるように構成されている。
【００１９】
保持部材８Ａは、筐体９と筐体９内に収容された加熱用積層体１０とを備える。
加熱用積層体１０は、生体組織に接触して当該生体組織に熱を伝達する伝熱板１１と、絶縁性基材１３Ａの片面に導電体からなる発熱パターン１３Ｂが設けられた発熱板１３と、伝熱板１１と発熱板１３との間に設けられた熱伝導性シート１２とを備える。
加熱用積層体１０を備えた保持部材８Ａは、発熱板１３の発熱パターン１３Ｂを通電することにより発生した熱を、熱伝導性シート１２を介して伝熱板１１に伝達することができる。ここで、熱伝導性シート１２は本発明の実施形態に係る熱伝導性シートである。そのため、保持部材８Ａは、発熱板１３で発生した熱を高効率（高熱伝導率）で伝熱板１１に伝達することができる。
【００２０】
伝熱板１１は、例えば銅等の材料で構成された薄板であり、保持部材８Ａに取り付けられた状態で保持部材８Ｂと対向する側の面を処置面１１ａとする。伝熱板１１は、一対の保持部材８Ａ、８Ｂにて生体組織を挟持した際に、処置面１１ａで当該生体組織に接触するとともに、発熱板１３からの熱を生体組織に伝達し、当該生体組織を加熱する。
【００２１】
発熱板１３は、絶縁性基材１３Ａと、その片面に設けられた発熱パターン１３Ｂとを備える。
絶縁性基材１３Ａは、ポリイミド等の絶縁材料で構成されたシートであり、可撓性を有する。
発熱パターン１３Ｂは、ステンレス（ＳＵＳ３０４）等の導電性材料を加工したものであり、絶縁性基材１３Ａの一方の面に熱圧着されている。上記導電性材料はステンレスに限定されず、プラチナ、タングステン等の他の導電性材料を採用することもできる。また、発熱パターン１３Ｂは、蒸着等により形成されたものでも良い。
発熱パターン１３Ｂは、電気ケーブル１９を介して電源（図示せず）に接続されており、通電することにより発熱させることができる。
【００２２】
保持部材８Ｂは、シャフト６に取付ける際に上下が反転する以外は、保持部材８Ａと同様の構成を有している。
加熱用積層体１０において、伝熱板１１と熱伝導性シート１２との間、及び／又は、発熱板１３と熱伝導性シートとの間には、必要に応じて熱伝導性の接着剤層が設けられていても良い。
なお、熱伝導性シート１２の構成については、後で詳しく説明する。
【００２３】
図１に戻って、フットスイッチ４は、術者が足で操作する部分である。そして、フットスイッチ４への当該操作に応じて、制御装置３から処置装置２（発熱パターン１３Ｂ）への通電のオン及びオフが切り替えられる。
制御装置３は、ＣＰＵ等を含んで構成され、所定の制御プログラムにしたがって処置装置２の動作を統括的に制御する。具体的には、制御装置３は、術者によるフットスイッチ４への操作に応じて、電気ケーブル１９を介して発熱パターン１３Ｂに電圧を印加して、伝熱板１１を加熱する。
【００２４】
次に、医療用デバイス１の動作（作動方法）について簡単に説明する。
術者は、処置装置２を把持し、処置装置２の先端部分（挟持部７及びシャフト６の一部）を、例えばトロッカ等を用いて腹壁を通して腹腔内に挿入する。さらに、術者は、操作ノブ５ａを操作し、保持部材８Ａ、８Ｂにて標的生体組織を挟持する。
その後、術者は、フットスイッチ４を操作し、制御装置３から処置装置２への通電をオンに切り替える。この操作により、制御装置３は、電気ケーブル１９を介して発熱パターン１３Ｂに電圧を印加し、伝熱板１１を加熱する。そして、伝熱板１１の熱により、伝熱板１１に接触している標的生体組織は処置される。
【００２５】
次に、本発明の実施形態に係る熱伝導性シートについて詳述する。
本発明の実施形態に係る熱伝導性シートは、シリコーンの架橋物及び熱伝導性フィラーを含有する。上記熱伝導性シートは、厚さ方向における圧縮応力とひずみ量とを２００℃で測定し、得られた測定値に基づいて取得した応力−ひずみ曲線（Ｓ−Ｓ曲線（２００℃））において、上記圧縮応力が１ＭＰａ以下の領域に変曲点が検出されないシートである。
本発明の実施形態に係る熱伝導性シートは、上述した通り、医療用デバイス１（処置装置２）における熱伝導性シート１２として好適に使用することができる。
勿論、本発明の実施形態に係る熱伝導性シートを使用することができる医療用デバイスは、図１〜３に示した医療用デバイス１に限定されるわけではない。
【００２６】
図４Ａは本発明の実施形態に係る熱伝導性シートの一例を模式的に示す斜視図であり、図４Ｂは図４ＡのＢ−Ｂ線断面における部分拡大図である。
熱伝導性シート１２は、図４Ａ、４Ｂに示すように、マトリックス成分２２と熱伝導性フィラー２４とを有しており、マトリックス成分２２中の熱伝導性フィラー２４が熱伝導性シート１２の厚さ方向にほぼ配向している。熱伝導性シート１２では、熱伝導性フィラー２４による熱伝導パスが、熱伝導性シート１２のほぼ厚さ方向に形成されている。また、熱伝導性シート１２は、厚さ方向にウェルドラインが形成されることもある。
本発明の実施形態に係る熱伝導性シートでは、熱伝導性フィラー以外の成分をまとめてマトリックス成分と称する。
【００２７】
マトリックス成分２２は、少なくともシリコーンの架橋物を含有する。そのため、熱伝導性シート１２は耐熱性に優れる。
本発明において、シリコーンの架橋物とは、シロキサン結合による主骨格を有する高分子（シリコーン）が架橋したものである。ここで、シリコーンの架橋は、過酸化物架橋であっても良いし、付加反応型の架橋であっても良いが、過酸化物架橋が好ましい。過酸化物架橋によって架橋されたシリコーンの架橋物の方が耐熱性に優れるからである。
上記シリコーンの架橋物として、側鎖（末端も含む）の一部にビニル基を有するシリコーンを架橋させたものが好ましい。
【００２８】
上記側鎖の一部にビニル基を有するシリコーンの具体例としては、例えば、分子鎖両末端ジメチルビニルシロキシ基封鎖ジメチルポリシロキサン、分子鎖両末端メチルフェニルビニルシロキシ基封鎖ジメチルポリシロキサン、分子鎖両末端ジメチルビニルシロキシ基封鎖ジメチルシロキサン・メチルフェニルシロキサン共重合体、分子鎖両末端ジメチルビニルシロキシ基封鎖ジメチルシロキサン・メチルビニルシロキサン共重合体、分子鎖両末端トリメチルシロキシ基封鎖ジメチルシロキサン・メチルビニルシロキサン共重合体、分子鎖両末端ジメチルビニルシロキシ基封鎖メチル（３，３，３−トリフルオロプロピル）ポリシロキサン、分子鎖両末端シラノール基封鎖ジメチルシロキサン・メチルビニルシロキサン共重合体、分子鎖両末端シラノール基封鎖ジメチルシロキサン・メチルビニルシロキサン・メチルフェニルシロキサン共重合体等が挙げられる。これらは単独で用いても良いし、２種以上併用しても良い。
【００２９】
マトリックス成分２２は、上記シリコーンの架橋物に加えて、未架橋のシリコーンを含有していても良い。上記未架橋のシリコーンとしては、例えば、側鎖が全てメチル基で不飽和基を含まないシリコーン等が挙げられる。
マトリックス成分２２が、シリコーンの架橋物と、未架橋のシリコーンとを含有する場合、マトリックス成分２２の状態を、上記シリコーンの架橋物によってもたらされる３次元網目構造の隙間に、上記未架橋のシリコーンが入り込んだ状態とすることができる。このようなマトリックス成分２２を有する熱伝導性シートは、柔軟性及び耐久性がより優れたものとなる。
【００３０】
上記未架橋のシリコーンとしては、側鎖が全てメチル基で不飽和基を含まないシリコーンであって、一般にシリコーンオイルと呼ばれるものやミラブルタイプのシリコーン（ミラブルタイプのシリコーンゴムの含まれる生ゴム）を好適に用いることができる。
上記シリコーンオイルとしては、ウッベローデ粘度計で測定した２５℃の動粘度が１０００〜２０００００ｃｓ（センチストークス）のものが好ましく、３０００〜１０００００ｃｓのものがより好ましい。
また、上記シリコーンオイルの数平均分子量は、１００００〜１０００００が好ましい。上記シリコーンオイルの数平均分子量が１００００未満では、熱伝導性シート１からシリコーンオイルがブリードしやすくなる。
【００３１】
上記ミラブルタイプのシリコーンとしては、数平均分子量が２０００００〜５０００００であって、側鎖が全てメチル基で不飽和基を含まないシリコーンが好ましい。
本発明において、シリコーンオイルやミラブルタイプのシリコーンの数平均分子量は、ＪＩＳ−Ｋ７２５２−１：２００８年「プラスチック−サイズ排除クロマトグラフィーによる高分子の平均分子量及び分子量分布の求め方−第１部：通則」に準拠し、ポリスチレンを標準物質とするゲル浸透クロマトグラフィー（ＧＰＣ）を用いて測定した数平均分子量である。
【００３２】
上記過酸化物架橋を行う際の過酸化物としては、例えば、ベンゾイルパーオキサイド、ジクミルパーオキサイド、２，５−ジメチル−２，５−ジ（ｔ−ブチルパーオキシ）ヘキサン、ジ−ｔ−ブチルパーオキサイド、Ｐ−メチルベンゾイルパーオキサイド等の有機過酸化物が挙げられる。これらは単独で用いても良いし、２種以上併用しても良い。
更に、架橋時には、架橋促進剤や架橋促進助剤等を併用しても良い。
【００３３】
上記過酸化物の好ましい配合量は、シリコーン、過酸化物及び熱伝導性フィラーを含有する、熱伝導性シートを得るためのシリコーン系組成物において、上記シリコーンの全量に対する量として、０．３〜１．０重量％である。
上記過酸化物の配合量が、上記シリコーンの全量に対して０．３重量％未満では、Ｓ−Ｓ曲線（２００℃）において、１ＭＰａ以下の領域に変曲点が検出されない熱伝導性シートとすることが難しくなる。
一方、上記過酸化物の配合量が、上記シリコーンの全量に対して１．０重量％を超えると、上記熱伝導性シートと、伝熱板１１や発熱板１３などの上記熱伝導性シートと接触する部材との界面での抵抗値が大きくなってしまい熱伝導性が低下してしまうことがある。
【００３４】
マトリックス成分２２は、熱伝導性シート１２の要求特性を損なわない範囲で、他のエラストマー成分やゴム成分等を含有していても良い。
また、本発明の実施形態において、熱伝導性シートを得るためのシリコーン系組成物に、側鎖が全てメチル基で不飽和基を含まないシリコーンを配合した場合、当該側鎖が全てメチル基で不飽和基を含まないシリコーンの一部は、マトリックス成分２２において、他のシリコーンと架橋していても良い。
【００３５】
マトリックス成分２２は、難燃剤を含有しても良い。
上記難燃剤としては、例えば、白金系化合物、トリアゾール系化合物、べんがら、黒鉄などの酸化鉄等が挙げられる。これらは、単独でも用いても良いし、２種以上併用しても良い。
上記白金系化合物の配合量は、熱伝導性シート１２全体に対して、０．０００１〜０．２重量％が好ましい。
上記トリアゾール系化合物の配合量は、熱伝導性シート１２全体に対して０．００１〜２重量％以上であることが好ましい。
【００３６】
マトリックス成分２２は、炭酸カルシウム粉末、シリカ粉末及びゴムパウダーの少なくとも１種を含有しても良い。これらのいずれかを含有させた場合、熱伝導性シート１２を製造する際の成形性を向上させることができる。
マトリックス成分２２は、更に、補強剤、充填剤、軟化剤、可塑剤、老化防止剤、粘着付与剤、帯電防止剤、練り込み接着剤、カップリング剤等の一般的な配合・添加剤を含有しても良い。
【００３７】
熱伝導性シート１２は、熱伝導性フィラー２４を含有する。
熱伝導性フィラー２４の材質としては、例えば、窒化ホウ素（ＢＮ）、黒鉛、炭素繊維、カーボンナノチューブ（ＣＮＴ）、雲母、アルミナ、窒化アルミニウム、炭化珪素、シリカ、酸化亜鉛、酸化マグネシウム、炭酸カルシウム、炭酸マグネシウム、二硫化モリブデン、銅、アルミニウム等が挙げられる。熱伝導性フィラー２４は、単一の材質からなる１種類の熱伝導性フィラーのみを含んでいても良いし、材質の異なる複数種類の熱伝導性フィラーを含んでいても良い。
これらの熱伝導性フィラーのなかでは、熱伝導性シート１２の厚さ方向に配向させやすく、上記厚さ方向に優れた熱伝導性を付与することができる点から窒化ホウ素（ＢＮ）が好ましい。
【００３８】
熱伝導性フィラー２４の形状としては、特に制限はなく、目的に応じて適宜選択することができる。熱伝導性フィラー２４の形状は、例えば、鱗片状、板状、膜状、円柱状、角柱状、楕円状、扁平形状などが挙げられる。これらのなかでは鱗片状が好ましい。
熱伝導性フィラー２４は、熱伝導パスを形成する観点及びマトリックス成分２２中で配向しやすいという観点から、アスペクト比が２以上であることが好ましい。
【００３９】
熱伝導性フィラー２４の粒子径は、２０〜６０μｍが好ましい。上記粒子径が２０μｍ未満では熱伝導性フィラーの充填性が悪くなり熱伝導パスが形成されにくくなる。一方、上記粒子径が６０μｍを超えると、熱伝導性フィラーを緻密に充填することが困難となり、また、熱伝導性シート１２を製造する際に熱伝導性フィラーが破損しやすくなる。
本発明において、上記熱伝導性フィラーの粒子径とは、レーザ回折・散乱法を用いて測定したメジアン径（ｄ５０）の値をいう。
また、上記熱伝導性フィラーの形状が鱗片状の場合、上記熱伝導性フィラーの粒子径とは、熱伝導性フィラーにおいて最も長い部分の長さをいう。
【００４０】
熱伝導性フィラー２４としては、粒子径の異なる熱伝導性フィラー２４を併用しても良い。
この場合、窒化ホウ素からなり粒子径（ｄ５０）が２０〜６０μｍの熱伝導性フィラー（以下、大粒径ＢＮフィラーともいう）と、窒化ホウ素からなり粒子径（ｄ５０）が５μｍ以上２０μｍ未満の熱伝導性フィラー（以下、小粒径ＢＮフィラーともいう）とを併用することが好ましい。寸法の異なる熱伝導性フィラーを併用することにより、熱伝導性シートにおける熱伝導性フィラーの含有量を高含有量としやすい。また、上記Ｓ−Ｓ曲線（２００℃）において、変曲点が検出される厚さ方向の圧縮応力を高圧縮応力としやすい。
上記大粒径ＢＮフィラーと上記小粒径ＢＮフィラーとを併用する場合、両者の形状はいずれも鱗片状が好ましい。
【００４１】
熱伝導性シート１２において、熱伝導性フィラー２４の含有量は５０〜７０体積％が好ましい。
熱伝導性フィラー２４の含有量がこの範囲にあれば、優れた熱伝導性を確保しつつ、上記Ｓ−Ｓ曲線（２００℃）において、変曲点が検出される厚さ方向の圧縮応力を高圧縮応力とするのに適している。
熱伝導性シート１２における熱伝導性フィラー２４の含有量は、６０〜７０体積％がより好ましい。
【００４２】
また、上記熱伝導性フィラーとして、上記大粒径ＢＮフィラーと上記小粒径ＢＮフィラーとを併用する場合、上記熱伝導性シートにおける上記熱伝導性フィラーの含有量は、両者の合計量として５０〜７０体積％が好ましく、６０〜７０体積％がより好ましい。
また、上記大粒径ＢＮフィラーと上記小粒径ＢＮフィラーとを併用する場合、両者の配合比率は、大粒径ＢＮフィラーと小粒径ＢＮフィラーとの合計量に対する大粒径ＢＮフィラーの量が６６体積％以上となることが好ましい。
【００４３】
熱伝導性シート１２の厚さは特に限定されず、上記医療用デバイスの設計に応じて適宜設定すれば良い。熱伝導性シート１２の厚さは、通常０．１〜１．０ｍｍ程度である。
【００４４】
熱伝導性シート１２は、既に説明した通り、Ｓ−Ｓ曲線（２００℃）において、圧縮応力１ＭＰａ以下の領域に変曲点が検出されないシートである。そのため、上記医療用デバイスに好適に用いることできる。
熱伝導性シート１２は、Ｓ−Ｓ曲線（２００℃）において、圧縮応力２．５ＭＰａ以下の領域に変曲点が検出されないことが好ましく、圧縮応力３．０ＭＰａ以下の領域に変曲点が検出されないことがより好ましい。
熱伝導性シート１２が用いられる医療用デバイス１のような生体組織を挟持する医療用デバイスでは、生体組織を挟持する保持部材８Ａ、８Ｂにおいて生体組織を挟持した際に、熱伝導性シート１２の厚さ方向に２．５ＭＰａを超える荷重が掛かることは稀であり、３．０ＭＰａを超える荷重が掛かることは極めて稀である。そのため、上述した圧縮応力の領域に変曲点が検出されないシートとすることによって、上記医療用デバイスの使用時に熱伝導性シート１２が塑性変形してしまうことを回避することができる。
従って、熱伝導性シート１２を用いた上記医療用デバイスは、長期間に亘って高い信頼性を維持することができる。
【００４５】
次に、本発明の実施形態に係る熱伝導性シートを製造する方法について説明する。
上記熱伝導性シートは、下記（ａ）〜（ｃ）の工程を行うことにより製造することができる。
（ａ）シリコーン、過酸化物及び熱伝導性フィラーを含有するシリコーン系組成物を調製する工程、
（ｂ）調製したシリコーン系組成物を成形する工程、及び、
（ｃ）成形されたシリコーン系組成物を架橋し、その後、シート状にスライス加工する工程。
【００４６】
まず、シリコーン系組成物を調製する工程（ａ）を行う。シリコーン系組成物は、熱伝導性シートを得るための原料組成物である。ここでは、例えば、側鎖（末端も含む）の一部にビニル基を有するシリコーンや側鎖が全てメチル基で不飽和基を含まないシリコーンなどのシリコーン、有機過酸化物、熱伝導性フィラー、更には、必要に応じて添加する各種添加剤を２本ロールで練り込む等によって調製すれば良い。
このとき、各成分はマスターバッチの状態で供給しても良い。
【００４７】
次に、調製したシリコーン系組成物を成形する工程（ｂ）と、成形されたシリコーン系組成物（樹脂シート前駆体）を架橋し、その後、シート状にスライス加工する工程（ｃ）とを行う。
上記シリコーン系組成物の成形は、例えば、押出機を用いて行えば良い。
図５は、本発明の実施形態に係る熱伝導性シートの製造で使用する押出機の要部を模式的に示す図である。図５には、押出機の先端部分及びＴダイの断面概略図を示す。
押出機３０に投入された上記シリコーン系組成物は、スクリュー３４によって撹拌・混練され、流路３１に沿ってＴダイの第１ギャップ３２に導入される。
【００４８】
押出機３０に投入されたシリコーン系組成物は、まず、第１ギャップ３２によって上下方向（厚さ方向）にしぼり込まれて薄い帯状となる。第１ギャップ３２を通過するシリコーン系組成物にはせん断力が作用し、このとき、シリコーン系組成物中に混合されている熱伝導性フィラーがシリコーン系組成物の流れ方向（押出方向）に配向する。従って、第１ギャップ３２を通過して成形された厚さの薄い樹脂シート前駆体は、熱伝導性フィラーが当該前駆体の面方向に配向している。
【００４９】
第１ギャップ３２の隙間（図５中、上下方向の寸法）は、０．１ｍｍ以上５．０ｍｍ以下であることが好ましい。第１ギャップ３２の隙間が０．１ｍｍよりも小さいと、押出し圧力が不必要に上昇することがあり、更には樹脂詰まりが発生してしまうことがある。一方、第１ギャップ３２の隙間が５．０ｍｍよりも大きいと、上記薄い樹脂シート前駆体の面方向に対する熱伝導性フィラーの配向度が減少することがある。
【００５０】
熱伝導性フィラーが面方向に配向した上記薄い樹脂シート前駆体は、第１ギャップ３２を完全に通過すると、押出方向に限定されていたシートの流れ方向が解放されて、当該流れ方向が押出方向に対してほぼ垂直となる方向に変化する。これは、第１ギャップ３２を通過した後の流路３１の断面積が拡大し、流路３１の上下方向の長さが長くなるためである。
シートの流れ方向が押出方向に対してほぼ垂直となる方向に変化した上記薄い樹脂シート前駆体は、第１ギャップ３２を完全に通過した後、更に第２ギャップ３３に向かって押し出される。その結果、第２ギャップ３３内の樹脂シート前駆体は、上記薄い樹脂シート前駆体が積層された状態となる。その際に熱伝導性フィラーの多くは、第２ギャップ３３内の樹脂シート前駆体の厚さ方向（図５中、上下方向）に配向させられる。
【００５１】
その後、第２ギャップ３３を通過した樹脂シート前駆体を必要に応じて所定の条件で加熱することにより架橋を進行させ、シリコーンの架橋物と熱伝導性フィラーを含む熱伝導性シートのブロックを作製する。また、樹脂シート前駆体を架橋させた後は、必要に応じていわゆる二次架橋を行っても良い。
最後に、熱伝導性シートのブロックを厚さ方向に垂直な方向にスライス加工する。その結果、所定の厚さを有し、熱伝導性フィラーが厚さ方向にほぼ配向した熱伝導性シート１２を得ることができる。
【００５２】
このような、熱伝導性シート１２の製造方法において、第２ギャップ３３の隙間は第１ギャップ３２の隙間の２倍以上２０倍以下であることが好ましい。第２ギャップ３３の隙間が第１ギャップ３２の隙間の２倍よりも小さい場合は、熱伝導性フィラー２４の多くが熱伝導性シート１２の厚さ方向に配向しなくなることがある。また、第２ギャップ３３の隙間が第１ギャップ３２の隙間の２０倍よりも大きな場合は、部分的に樹脂シート前駆体が乱流した状況が生じやすくなり、その結果、熱伝導性シート１２の厚さ方向に配向する熱伝導性フィラー２４の割合が減少してしまうことがある。
第２ギャップ３３の隙間は第１ギャップ３２の隙間の２倍以上１０倍以下であることがより好ましい。
【００５３】
また、上記薄い樹脂シート前駆体が、第１ギャップ３２を通過した後、流路３１の上下方向において均等に流れやすくなるように、第１ギャップ３２における厚さ方向の中心位置と第２ギャップ３３における厚さ方向の中心位置とは、厚さ方向において略同一の位置にあることが好ましい。
【００５４】
また、第１ギャップ３２における開口部（第１ギャップに繋がる部分）の形状は特に規定されないが、上流側側面（上下面）は圧力損失が少ないように傾斜面とすることが好ましく、下流側側面（上下面）については最も効率良く熱伝導性フィラーを樹脂シートの厚さ方向に配向させるために、傾斜角度（押出方向と傾斜面とのなす角度）を調整することが望ましい。当該傾斜角度は、例えば１０°〜５０°が好ましく、２０°〜２５°がより好ましい。
【００５５】
第１ギャップ３２に繋がる開口部の形状は、上下面が共に傾斜を有している必要はなく、どちらか一方のみが傾斜を有していても良い。
なお、第１ギャップ３２及び第２ギャップ３３の奥行（即ち、図５において紙面に垂直な方向における第１ギャップ３２及び第２ギャップ３３の寸法）は、Ｔダイの全体にわたって略同一である。また、上記第１ギャップ及び上記第２ギャップの奥行は特に規定されず、樹脂シートの製品幅に応じて種々の設計変更が可能である。
【実施例】
【００５６】
以下、実施例によって本発明をさらに具体的に説明するが、本発明は以下の実施例に限定されるものではない。
（実施例１）
表１に示した組成の通り、シリコーン（東レ・ダウコーニング株式会社製  ＤＹ３２−１００５Ｕ）１００重量部、ビニル基含有シリコーンコンパウンド（東レ・ダウコーニング株式会社製  ＭＲ−５３）７重量部、架橋剤として有機過酸化物（東レ・ダウコーニング株式会社製、ＲＣ−４  ５０Ｐ  ＦＤ：過酸化物含有量５０重量％）３重量部、白金化合物を含むビニル基含有ポリジメチルシロキサン（モメンティブ・パフォーマンス・マテリアルズ・ジャパン合同会社製  ＭＥ４００−ＦＲ）１０重量部、酸化鉄を含むシリコーン混和物（モメンティブ・パフォーマンス・マテリアルズ・ジャパン合同会社製  ＭＥ４１−Ｆ）１重量部、酸化鉄を含むシリコーン混和物（モメンティブ・パフォーマンス・マテリアルズ・ジャパン合同会社製  ＸＣ８７−９０５）５重量部、シリコーンオイル（信越化学工業株式会社製  ＫＦ−９６−３０００ＣＳ）１００重量部、窒化ホウ素（デンカ株式会社製  ＸＧＰ、粒子径３５μｍ）６６４．０重量部、及び、窒化ホウ素（昭和電工株式会社製  ＵＨＰ−１Ｋ、鱗片状、粒子径８μｍ）６０．４重量部を２本ロールで練り込み、幅約１００ｍｍで、厚さ約１ｍｍのリボン状のシート（シリコーン系組成物）を作製した。
本実施例において、シート全体に対する窒化ホウ素の体積分率は６０％であり、大粒径ＢＮフィラーと小粒径ＢＮフィラーとの体積比率は、大粒径ＢＮフィラー：小粒径ＢＮフィラー＝５５：５である。また、シート全体に含まれるシリコーン全量に対する有機過酸化物の重量割合は０．７３％である。【００５７】
次に、作製したリボン状のシートをゴム用短軸押出機３０にて、１ｍｍの第１ギャップ及び１０ｍｍの第２ギャップを有する垂直配向金型を用いて（図５参照）、厚さ１０ｍｍのシートを作製し、１８０℃で１０分間の架橋処理を施した。
その後、得られたシートを厚さ方向に垂直な方向にスライス加工し、厚さ２００μｍの熱伝導性シート、及び、厚さ３００μｍの熱伝導性シートを作製した。【００５８】
（実施例２）
表１に示した組成の通り、シリコーン（ＤＹ３２−１００５Ｕ）１００重量部、ビニル基含有シリコーンコンパウンド（ＭＲ−５３）７重量部、有機過酸化物（ＲＣ−４  ５０Ｐ  ＦＤ）３重量部、白金化合物を含むビニル基含有ポリジメチルシロキサン（ＭＥ４００−ＦＲ）１０重量部、酸化鉄を含むシリコーン混和物（ＭＥ４１−Ｆ）１重量部、酸化鉄を含むシリコーン混和物（ＸＣ８７−９０５）５重量部、シリコーンオイル（ＫＦ−９６−３０００ＣＳ）１００重量部、及び、窒化ホウ素（ＸＧＰ）７２４．３重量部を２本ロールで練り込み、幅約１００ｍｍで、厚さ約１ｍｍのリボン状のシートを作製した。
本実施例において、シート全体に対する窒化ホウ素の体積分率は６０％である。また、シート全体に含まれるシリコーン全量に対する有機過酸化物の重量割合は０．７３％である。
次に、得られたリボン状のシートを用いて、実施例１と同様にして、厚さ２００μｍの熱伝導性シート、及び、厚さ３００μｍの熱伝導性シートを作製した。【００５９】
（実施例３）
表１に示した組成の通り、シリコーン（ＤＹ３２−１００５Ｕ）１００重量部、ビニル基含有シリコーンコンパウンド（ＭＲ−５３）７重量部、有機過酸化物（ＲＣ−４  ５０Ｐ  ＦＤ）３重量部、白金化合物を含むビニル基含有ポリジメチルシロキサン（ＭＥ４００−ＦＲ）１０重量部、酸化鉄を含むシリコーン混和物（ＭＥ４１−Ｆ）１重量部、酸化鉄を含むシリコーン混和物（ＸＣ８７−９０５）５重量部、シリコーンオイル（ＫＦ−９６−３０００ＣＳ）１００重量部、窒化ホウ素（ＸＧＰ）６０３．６重量部、及び、窒化ホウ素（ＵＨＰ−１Ｋ）１２０．７重量部を２本ロールで練り込み、幅約１００ｍｍで、厚さ約１ｍｍのリボン状のシートを作製した。
本実施例において、シート全体に対する窒化ホウ素の体積分率は６０％であり、大粒径ＢＮフィラーと小粒径ＢＮフィラーとの体積比率は、大粒径ＢＮフィラー：小粒径ＢＮフィラー＝５０：１０である。また、シート全体に含まれるシリコーン全量に対する有機過酸化物の重量割合は０．７３％である。
次に、得られたリボン状のシートを用いて、実施例１と同様にして、厚さ２００μｍの熱伝導性シート、及び、厚さ３００μｍの熱伝導性シートを作製した。【００６０】
（実施例４）
表１に示した組成の通り、シリコーン（ＤＹ３２−１００５Ｕ）１００重量部、ビニル基含有シリコーンコンパウンド（ＭＲ−５３）５．２９重量部、有機過酸化物（ＲＣ−４  ５０Ｐ  ＦＤ）２．２７重量部、白金化合物を含むビニル基含有ポリジメチルシロキサン（ＭＥ４００−ＦＲ）１０重量部、酸化鉄を含むシリコーン混和物（ＭＥ４１−Ｆ）１重量部、酸化鉄を含むシリコーン混和物（ＸＣ８７−９０５）５重量部、シリコーンオイル（ＫＦ−９６−３０００ＣＳ）１１５重量部、及び、窒化ホウ素（ＸＧＰ）５１０．０重量部を２本ロールで練り込み、幅約１００ｍｍで、厚さ約１ｍｍのリボン状のシートを作製した。
本実施例において、シート全体に対する窒化ホウ素の体積分率は５０％である。また、シート全体に含まれるシリコーン全量に対する有機過酸化物の重量割合は０．５２％である。
次に、得られたリボン状のシートを用いて、実施例１と同様にして、厚さ２００μｍの熱伝導性シート、及び、厚さ３００μｍの熱伝導性シートを作製した。【００６１】
（実施例５）
表１に示した組成の通り、シリコーン（ＤＹ３２−１００５Ｕ）１００重量部、ビニル基含有シリコーンコンパウンド（ＭＲ−５３）３．５重量部、有機過酸化物（ＲＣ−４  ５０Ｐ  ＦＤ）１．５重量部、白金化合物を含むビニル基含有ポリジメチルシロキサン（ＭＥ４００−ＦＲ）１０重量部、酸化鉄を含むシリコーン混和物（ＭＥ４１−Ｆ）１重量部、酸化鉄を含むシリコーン混和物（ＸＣ８７−９０５）５重量部、シリコーンオイル（ＫＦ−９６−３０００ＣＳ）１１５重量部、及び、窒化ホウ素（ＸＧＰ）５０５．５重量部を２本ロールで練り込み、幅約１００ｍｍで、厚さ約１ｍｍのリボン状のシートを作製した。
本実施例において、シート全体に対する窒化ホウ素の体積分率は５０％である。また、シート全体に含まれるシリコーン全量に対する有機過酸化物の重量割合は０．３５％である。
次に、得られたリボン状のシートを用いて、実施例１と同様にして、厚さ２００μｍの熱伝導性シート、及び、厚さ３００μｍの熱伝導性シートを作製した。【００６２】
（比較例１）
表１に示した組成の通り、シリコーン（ＤＹ３２−１００５Ｕ）１００重量部、ビニル基含有シリコーンコンパウンド（ＭＲ−５３）１．７５重量部、有機過酸化物（ＲＣ−４  ５０Ｐ  ＦＤ）０．７５重量部、白金化合物を含むビニル基含有ポリジメチルシロキサン（ＭＥ４００−ＦＲ）１０重量部、酸化鉄を含むシリコーン混和物（ＭＥ４１−Ｆ）１重量部、酸化鉄を含むシリコーン混和物（ＸＣ８７−９０５）５重量部、シリコーンオイル（ＫＦ−９６−３０００ＣＳ）２００重量部、窒化ホウ素（ＸＧＰ）７６５．０重量部、及び、窒化ホウ素（ＵＨＰ−１Ｋ）７７．０重量部を２本ロールで練り込み、幅約１００ｍｍで、厚さ約１ｍｍのリボン状のシートを作製した。
本実施例において、シート全体に対する窒化ホウ素の体積分率は５５％であり、大粒径ＢＮフィラーと小粒径ＢＮフィラーとの体積比率は、大粒径ＢＮフィラー：小粒径ＢＮフィラー＝５０：５である。また、シート全体に含まれるシリコーン全量に対する有機過酸化物の重量割合は０．１３％である。
次に、得られたリボン状のシートを用いて、実施例１と同様にして、厚さ２００μｍの熱伝導性シート、及び、厚さ３００μｍの熱伝導性シートを作製した。【００６３】
（比較例２）
表１に示した組成の通り、シリコーン（ＤＹ３２−１００５Ｕ）１００重量部、ビニル基含有シリコーンコンパウンド（ＭＲ−５３）１．７５重量部、有機過酸化物（ＲＣ−４  ５０Ｐ  ＦＤ）０．７５重量部、白金化合物を含むビニル基含有ポリジメチルシロキサン（ＭＥ４００−ＦＲ）５０重量部、酸化鉄を含むシリコーン混和物（ＭＥ４１−Ｆ）１重量部、酸化鉄を含むシリコーン混和物（ＸＣ８７−９０５）５重量部、シリコーンオイル（ＫＦ−９６−３０００ＣＳ）２００重量部、及び、窒化ホウ素（ＸＧＰ）７９４．５重量部を２本ロールで練り込み、幅約１００ｍｍで、厚さ約１ｍｍのリボン状のシートを作製した。
本実施例において、シート全体に対する窒化ホウ素の体積分率は５０％である。また、シート全体に含まれるシリコーン全量に対する有機過酸化物の重量割合は０．１１％である。
次に、得られたリボン状のシートを用いて、実施例１と同様にして、厚さ２００μｍの熱伝導性シート、及び、厚さ３００μｍの熱伝導性シートを作製した。【００６４】
【表１】
2019189626.tif 000003
【００６５】
［評価試験］
（１）Ｓ−Ｓ曲線における変曲点の検出
得られた厚さ３００μｍの熱伝導性シートについて、２３℃、１００℃及び２００℃のそれぞれの測定温度でＳ−Ｓ曲線を取得した。その後、得られたＳ−Ｓ曲線において、変曲点を示す圧縮応力を特定した。結果を表２に示した。なお、表２に示した「＞３」の結果は、圧縮応力３ＭＰａ以下の領域に変曲点が認められなかったことを意味する。
また、参考のため、図６Ａ〜図６Ｃには実施例１の熱伝導性シートのＳ−Ｓ曲線を示し、図７Ａ〜図７Ｃには比較例１の熱伝導性シートのＳ−Ｓ曲線を示した。
Ｓ−Ｓ曲線の取得手法は下記の通りである。
熱伝導性シートを、万能引張圧縮試験機（インストロン１１７５型）を用いて、圧縮速度０．５ｍｍ／ｍｉｎで圧縮し、その時のひずみ量と圧縮応力とを測定した。その後、測定値をプロットし、Ｓ−Ｓ曲線を取得した。
なお、サンプルサイズは、縦１０ｍｍ×幅１０ｍｍ×厚さ３００μｍとした。【００６６】
（２）熱抵抗
得られた厚さ２００μｍの熱伝導性シートの厚さ方向の熱抵抗をＴＩＭ  ＴＥＳＴＥＲ１３００を用いて３水準の測定圧力（０．３ＭＰａ、０．５ＭＰａ及び１．０ＭＰａ）で計測し、計測された値を表２に示した。なお、当該測定は定常法にて米国規格ＡＳＴＭ  Ｄ５４７０に準拠した。なお、熱抵抗の測定は、実施例1〜３及び比較例１の熱伝導性シートについて行った。【００６７】
【表２】
2019189626.tif 000004
【符号の説明】
【００６８】
１  医療用デバイス
２  処置装置
３  制御装置
４  フットスイッチ
５  ハンドル
５ａ  操作ノブ
６  シャフト
７  挟持部
８Ａ、８Ｂ  保持部材
９  筐体
１０  加熱用積層体
１１  伝熱板
１１ａ  処置面
１２  熱伝導性シート
１３  発熱板
１３Ａ  絶縁性基材
１３Ｂ  発熱パターン
２２  マトリックス成分
２４  熱伝導性フィラー
３０  押出機
３１  流路
３２  第１ギャップ
３３  第２ギャップ
３４  スクリュー
【図１】
2019189626.tif 000005
【図２】
2019189626.tif 000006
【図３】
2019189626.tif 000007
【図４Ａ】
2019189626.tif 000008
【図４Ｂ】
2019189626.tif 000009
【図５】
2019189626.tif 000010
【図６Ａ】
2019189626.tif 000011
【図６Ｂ】
2019189626.tif 000012
【図６Ｃ】
2019189626.tif 000013
【図７Ａ】
2019189626.tif 000014
【図７Ｂ】
2019189626.tif 000015
【図７Ｃ】
2019189626.tif 000016
【国際調査報告】
2019189626.tif 000017
2019189626.tif 000018